(57)【特許請求の範囲】
【請求項１】
球状炭素クラスター分子のＣ６０を母体とする硫酸水素エステル化フラレノールと、２５重量％のポリビニルアルコールとを含有し、
前記硫酸水素エステル化フラレノールは、Ｃ６０（ＯＳＯ３Ｈ）１２であり、
厚み３００μｍの薄膜に形成されているプロトン伝導体。
【請求項２】
球状炭素クラスター分子のＣ６０を母体とする硫酸水素エステル化フラレノールを生成する工程と、
この硫酸水素エステル化フラレノールと、２５重量％のポリビニルアルコールとを混合し、この混合物を薄膜状に成膜する工程と
を有し、
前記硫酸水素エステル化フラレノールは、Ｃ６０（ＯＳＯ３Ｈ）１２であり、
厚み３００μｍの薄膜に形成されているプロトン伝導体の製造方法。
【請求項３】
第１極と、第２極と、これら両極間に挟持されたプロトン伝導体とからなり、
前記プロトン伝導体が、球状炭素クラスター分子のＣ６０を母体とする硫酸水素エステル化フラレノールと、２５重量％のポリビニルアルコールとを含有し、前記硫酸水素エステル化フラレノールが、Ｃ６０（ＯＳＯ３Ｈ）１２であり、厚み３００μｍの薄膜に形成されている電気化学デバイス。
【請求項４】
前記デバイスは、燃料電池として構成されている請求項３記載の電気化学デバイス。
【請求項５】
プロトン伝導体と、プロトン伝導体のバインダーとしてポリビニルアルコールを含み、１５０℃乃至２００℃の温度で、加熱処理され、
前記プロトン伝導体が、球状炭素クラスター分子のＣ６０を母体とする硫酸水素エステル化フラレノールと、２５重量％のポリビニルアルコールとを含む構成とされ、前記硫酸水素エステル化フラレノールがＣ６０（ＯＳＯ３Ｈ）１２であり、厚み３００μｍの薄膜に形成されている燃料電池のプロトン伝導体膜。
【請求項６】
プロトン伝導体と、プロトン伝導体のバインダーとしてポリビニルアルコールを含み、１６０℃乃至２００℃の温度で、加熱処理され、
前記プロトン伝導体が、球状炭素クラスター分子のＣ６０を母体とする硫酸水素エステル化フラレノールと、２５重量％のポリビニルアルコールとを含む構成とされ、前記硫酸水素エステル化フラレノールがＣ６０（ＯＳＯ３Ｈ）１２であり、厚み３００μｍの薄膜に形成されている燃料電池のプロトン伝導体膜。
【請求項７】
さらに、フラーレン誘導体に、ポリビニルアルコールを混合させた水素ガス遮断層を備えた請求項５又は請求項６記載の燃料電池のプロトン伝導体膜。
【請求項８】
前記水素ガス遮断層が、前記プロトン伝導体膜の少なくとも一方の面に形成された請求項７項記載の燃料電池のプロトン伝導体膜。
【請求項９】
前記水素ガス遮断層が、前記プロトン伝導体膜の酸素電極側の面に形成された請求項８記載の燃料電池のプロトン伝導体膜。
【請求項１０】
前記水素ガス遮断層が、前記プロトン伝導体膜の水素電極側の面に形成された請求項８記載の燃料電池のプロトン伝導体膜。
【請求項１１】
前記水素ガス遮断層が、０．１μｍ乃至１０μｍの厚さを有している請求項７乃至請求項１０のいずれか１項記載の燃料電池のプロトン伝導体膜。
【請求項１２】
水素電極と、酸素電極を備え、
さらに、前記水素電極と前記酸素電極の間に、プロトン伝導体と、プロトン伝導体のバインダーとしてのポリビニルアルコールとを含み、１５０℃乃至２００℃の温度で、加熱処理されたプロトン伝導体膜を備え、
前記プロトン伝導体が、球状炭素クラスター分子のＣ６０を母体とする硫酸水素エステル化フラレノールと、２５重量％のポリビニルアルコールとを含有し、前記硫酸水素エステル化フラレノールは、Ｃ６０（ＯＳＯ３Ｈ）１２であり、厚み３００μｍの薄膜に形成されている燃料電池。
【請求項１３】
水素電極と、酸素電極を備え、
さらに、前記水素電極と前記酸素電極の間に、プロトン伝導体と、プロトン伝導体のバインダーとしてのポリビニルアルコールとを含み、１６０℃乃至２００℃の温度で、加熱処理されたプロトン伝導体膜を備え、
前記プロトン伝導体が、球状炭素クラスター分子のＣ６０を母体とする硫酸水素エステル化フラレノールと、２５重量％のポリビニルアルコールとを含有し、前記硫酸水素エステル化フラレノールは、Ｃ６０（ＯＳＯ３Ｈ）１２であり、厚み３００μｍの薄膜に形成されている燃料電池。
【請求項１４】
さらに、フラーレン誘導体に、ポリビニルアルコールを混合させた水素ガス遮断層を備えた請求項１２又は請求項１３記載の燃料電池。
【請求項１５】
前記水素ガス遮断層が、前記プロトン伝導体膜の少なくとも一方の面に形成された請求項１４記載の燃料電池。
【請求項１６】
前記水素ガス遮断層が、前記プロトン伝導体膜の酸素電極側の面に形成された請求項１５記載の燃料電池。
【請求項１７】
前記水素ガス遮断層が、前記プロトン伝導体膜の水素電極側の面に形成された請求項１５記載の燃料電池。
【請求項１８】
前記水素ガス遮断層が、０．１μｍ乃至１０μｍの厚さを有している請求項１４乃至請求項１７のいずれか１項記載の燃料電池。
【請求項１９】
フラーレン誘導体及び２５重量％のポリビニルアルコールを含むプロトン伝導体層と、
フラーレン誘導体に、ポリビニルアルコールを混合させた水素ガス遮断層と
を備え、
前記プロトン伝導体層は、前記フラーレン誘導体が球状炭素クラスター分子のＣ６０を母体とする硫酸水素エステル化フラレノールのＣ６０（ＯＳＯ３Ｈ）１２であり、厚み３００μｍの薄膜に形成されている燃料電池のプロトン伝導体膜。
【請求項２０】
水素電極と、酸素電極を備え、
さらに、前記水素電極と前記酸素電極の間に、フラーレン誘導体と２５重量％のポリビニルアルコールとを含むプロトン伝導体層と、フラーレン誘導体に、ポリビニルアルコールを混合させた水素ガス遮断層とを備えたプロトン伝導体膜が設けられ、
前記プロトン伝導体層は、前記フラーレン誘導体が球状炭素クラスター分子のＣ６０を母体とする硫酸水素エステル化フラレノールのＣ６０（ＯＳＯ３Ｈ）１２であり、厚み３００μｍの薄膜に形成されている燃料電池。
【発明の詳細な説明】
【０００１】
【技術分野】
本発明は、プロトン伝導体膜及びその製造方法並びにプロトン伝導体膜を備えた燃料電池及びその製造方法に関する。
【０００２】
【背景技術】
近年、例えば自動車駆動用の高分子固体電解質型の燃料電池として、パーフルオロスルホン酸樹脂（Ｄｕ  Ｐｏｎｔ社製のＮａｆｉｏｎ（Ｒ）など）のようなプロトン（水素イオン）伝導性の高分子材料を用いたものが知られている。
【０００３】
また、比較的新しいプロトン伝導体として、Ｈ３Ｍｏ１２ＰＯ４０・２９Ｈ２ＯやＳｂ２Ｏ５・５．４Ｈ２Ｏなどの多くの水和水を持つポリモリブデン酸類や酸化物も知られている。
【０００４】
これらの高分子材料や水和化合物は、湿潤状態に置かれると、常温付近で高いプロトン伝導性を示す。
【０００５】
即ち、パーフルオロスルホン酸樹脂を例にとると、そのスルホン酸基より電離したプロトンは、高分子マトリックス中に大量に取込まれている水分と結合（水素結合）してプロトン化した水、つまりオキソニウムイオン（Ｈ３Ｏ＋）を生成し、このオキソニウムイオンの形態をとってプロトンが高分子マトリックス内をスムーズに移動することができるので、この種のマトリックス材料は常温下でもかなり高いプロトン伝導効果を発揮できる。
【０００６】
一方、最近になってこれらとは伝導機構の全く異なるプロトン伝導体も開発されている。
【０００７】
即ち、ＹｂをドープしたＳｒＣｅＯ３などのペロプスカイト構造を有する複合金属酸化物は、水分を移動媒体としなくても、プロトン伝導性を有することが見出された。この複合金属酸化物においては、プロトンはペロプスカイト構造の骨格を形成している酸素イオン間を単独でチャンネリングして伝導されると考えられている。
【０００８】
この伝導性のプロトンは初めから複合金属酸化物中に存在しているわけではない。ペロプスカイト構造が周囲の雰囲気ガス中に含まれている水蒸気と接触した際、その高温の水分子が、ドープによりペロプスカイト構造中に形成されていた酸素欠陥部と反応し、この反応により初めてプロトンが発生するのだと考えられる。
【０００９】
上述した各種のプロトン伝導体は次のような問題点が指摘されている。
【００１０】
まず、パーフルオロスルホン酸樹脂などのマトリックス材料では、プロトンの伝導性を高く維持するために、使用中、継続的に充分な湿潤状態に置かれることが必要である。
【００１１】
したがって、燃料電池等のシステムの構成には、加湿装置や各種の付随装置が要求され、装置の規模が大型化したり、システム構築のコストアップが避けられない。
【００１２】
さらに、作動温度も、マトリックスに含まれる水分の凍結や沸騰を防ぐため、温度範囲が広くないという問題がある。
【００１３】
また、ペロプスカイト構造をもつ前記複合金属酸化物の場合、意味のあるプロトンの伝導が行われるためには、作動温度を５００℃以上という高温に維持することが必要である。
【００１４】
このように、従来のプロトン伝導体は湿分を補給したり、水蒸気を必要とするなど雰囲気に対する依存性が高く、しかも作動温度が高過ぎるか又はその範囲が狭いという問題点があった。
【００１５】
【発明の開示】
本発明は、上述した事情を根本的に改善するために提案されたもので、その目的は、常温を含む広い温度域で用いることができ、その下限温度も特に高くはなく、しかも移動媒体であるとないとを問わず水分を必要としないという、雰囲気依存性が小さく、更に成膜性を有すると共に、強度が高く、ガス透過防止能を備えた、プロトン伝導体及びその製造方法、並びに電気化学デバイスを提供することにある。
【００１６】
本発明に係るプロトン伝導体は、球状炭素クラスター分子のＣ６０を母体とする硫酸水素エステル化フラレノールと、２５重量％のポリビニルアルコールとを含有し、硫酸水素エステル化フラレノールは、Ｃ６０（ＯＳＯ３Ｈ）１２であり、厚み３００μｍの薄膜に形成されている。
【００１７】
このように、本発明に係るプロトン伝導体は、球状炭素クラスター分子のＣ６０を母体とする硫酸水素エステル化フラレノールと２５重量％のポリビニルアルコールが含有され、硫酸水素エステル化フラレノールは、Ｃ６０（ＯＳＯ３Ｈ）１２であり、厚み３００μｍの薄膜に形成されているので、乾燥状態でもプロトンが解離し易く、しかもこのプロトンは常温を含む広い温度域（少なくとも約１６０℃〜−４０℃の範囲。使用下限温度も従来の複合金属酸化物と違って高過ぎることはない。）にわたって高伝導性を発揮することが可能であると共に、ポリビニルアルコールの含有によって成膜性が付与されているため、強度が高められ、ガス透過を防ぎ、プロトン伝導性の良好な薄膜として用いることができる。
【００１８】
本発明に係るプロトン伝導体の製造方法は、球状炭素クラスター分子のＣ６０を母体とする硫酸水素エステル化フラレノールを生成する工程と、この硫酸水素エステル化フラレノールと、２５重量％のポリビニルアルコールとを混合し、この混合物を薄膜状に成膜する工程とを有し、硫酸水素エステル化フラレノールは、Ｃ６０（ＯＳＯ３Ｈ）１２であり、厚み３００μｍの薄膜に形成されている。
【００１９】
本発明に係るプロトン伝導体の製造方法は、球状炭素クラスター分子のＣ６０を母体とする硫酸水素エステル化フラレノールを生成する工程と、この硫酸水素エステル化フラレノールと２５重量％のポリビニルアルコールとを混合し、この混合物を薄膜状に成膜する工程とからなり、硫酸水素エステル化フラレノールは、Ｃ６０（ＯＳＯ３Ｈ）１２であり、上述したような特異な性能を有するプロトン伝導体を３００μｍの薄膜の形で効率的に製造することができる。
【００２０】
本発明に係る電気デバイスは、第１極と、第２極と、これら両極間に挟持されたプロトン伝導体とからなり、このプロトン伝導体が、硫酸水素エステル化フラレノールと、２５重量％のポリビニルアルコールとを含有し、硫酸水素エステル化フラレノールが、Ｃ６０（ＯＳＯ３Ｈ）１２であり、厚み３００μｍの薄膜に形成されている。
【００２１】
本発明に係る電気化学デバイスは、第１極と第２極との間に挟持されたプロトン伝導体が、球状炭素クラスター分子のＣ６０を母体とする硫酸水素エステル化フラレノールと２５重量％のポリビニルアルコールとを含有し、硫酸水素エステル化フラレノールが、Ｃ６０（ＯＳＯ３Ｈ）１２であり、厚み３００μｍの薄膜に形成されているので、これまでの例えば水分を移動媒体とする燃料電池と異なって、加湿装置等は不要であると共に高強度でガス不透過性の良好なプロトン伝導性薄膜を有し、システムの小型化、簡易化を実現することができる。
【００２２】
さらに、本発明に係るプロトン伝導体膜は、プロトン伝導体と、そのバインダーとしてポリビニルアルコールとを含むプロトン伝導体膜に、１５０℃乃至２００℃の温度で加熱処理され、プロトン伝導体が、球状炭素クラスター分子のＣ６０を母体とする硫酸水素エステル化フラレノールと、２５重量％のポリビニルアルコールを含む構成とされ、硫酸水素エステル化フラレノールがＣ６０（ＯＳＯ３Ｈ）１２であり、厚み３００μｍの薄膜に形成されている。
【００２３】
また、本発明に係るプロトン伝導体膜は、プロトン伝導体と、プロトン伝導体のバインダーとしてのポリビニルアルコールを含み、１６０℃乃至２００℃の温度で、加熱処理され、プロトン伝導体が、球状炭素クラスター分子のＣ６０を母体とする硫酸水素エステル化フラレノールと、２５重量％のポリビニルアルコールとを含む構成とされ、硫酸水素エステル化フラレノールがＣ６０（ＯＳＯ３Ｈ）１２であり、厚み３００μｍの薄膜に形成されている。
【００２４】
これにより、プロトン伝導体膜の耐水性が向上し、電極反応によって、水が生成されても溶出することがなく、水素ガス遮断能力に優れたプロトン伝導膜を得ることができる。
【００２５】
本発明では、硫酸水素エステル化フラレノールとしてＣ６０（ＯＳＯ３Ｈ）１２を含み、厚み３００μｍの薄膜に形成されたプロトン伝導体と、そのバインダーとして２５重量％のポリビニルアルコールとを含み、厚み３００μｍの薄膜に形成されたプロトン伝導体膜に、１５０℃乃至２００℃の温度、好ましくは１６０℃乃至２００℃の温度で、加熱処理を施すことによって、プロトン伝導体膜の耐水性が向上する理由は、必ずしも明らかではなく、加熱処理を施すことによって、ポリビニルアルコールに含まれている複数の水酸基同士の水素結合が強まり、ポリビニルアルコールの結晶化度が高くなるためと推測されるが、その理由はともかく、加熱処理を施すことによって、ポリビニルアルコールの水に対する溶解度が著しく低下し、ポリビニルアルコールをバインダーとして用いたプロトン伝導体膜の耐水性が大幅に向上することが認められている。
【００２６】
本発明によれば、硫酸水素エステル化フラレノールとしてＣ６０（ＯＳＯ３Ｈ）１２を含み、プロトン伝導体と、プロトン伝導体のバインダーとしての２５重量％のポリビニルアルコールとを含み、厚み３００μｍの薄膜に形成されたプロトン伝導体膜に加熱処理を施すことによって、ポリビニルアルコールの水に対する溶解度が著しく低下するから、電極反応によって、水が生成されても溶出することがなく、しかも、水素ガス遮断能力に優れたプロトン伝導体膜を得ることが可能になる。
【００３０】
本発明に係る燃料電池は、水素電極と、酸素電極を備え、前記水素電極と前記酸素電極との間に、プロトン伝導体と、プロトン伝導体のバインダーとしてのポリビニルアルコールを含み、１５０℃乃至２００℃の温度で、加熱処理されたプロトン伝導体膜を備え、プロトン伝導体が、球状炭素クラスター分子のＣ６０を母体とする硫酸水素エステル化フラレノールと、２５重量％のポリビニルアルコールとを含有し、硫酸水素エステル化フラレノールは、Ｃ６０（ＯＳＯ３Ｈ）１２であり、厚み３００μｍの薄膜に形成されている。
【００３１】
本発明に係る燃料電池は、水素電極と、酸素電極を備え、さらに、前記水素電極と前記酸素電極の間に、プロトン伝導体と、プロトン伝導体のバインダーとしてのポリビニルアルコールを含み、１６０℃乃至２００℃の温度で、加熱処理されたプロトン伝導体膜を備え、プロトン伝導体が、球状炭素クラスター分子のＣ６０を母体とする硫酸水素エステル化フラレノールと、２５重量％のポリビニルアルコールとを含有し、硫酸水素エステル化フラレノールは、Ｃ６０（ＯＳＯ３Ｈ）１２であり、厚み３００μｍの薄膜に形成されている。
【００３２】
本発明によれば、硫酸水素エステル化フラレノールと、２５重量％のポリビニルアルコールとを含有し、硫酸水素エステル化フラレノールは、Ｃ６０（ＯＳＯ３Ｈ）１２であり、厚み３００μｍの薄膜に形成されているプロトン伝導体と、プロトン伝導体のバインダーとしてのポリビニルアルコールとを含むプロトン伝導体膜に加熱処理を施すことによって、ポリビニルアルコールの水に対する溶解度が著しく低下するから、電極反応によって、水が生成されても溶出することがなく、しかも、水素ガス遮断能力に優れたプロトン伝導体膜を備えた高出力の燃料電池を得ることが可能になる。
【００３７】
また、本発明に係るプロトン伝導体膜は、フラーレン誘導体及び２５重量％のポリビニルアルコールを含むプロトン伝導体層と、フラーレン誘導体に、ポリビニルアルコールを混合させた水素ガス遮断層とを備え、プロトン伝導体層は、フラーレン誘導体が球状炭素クラスター分子のＣ６０を母体とする硫酸水素エステル化フラレノールのＣ６０（ＯＳＯ３Ｈ）１２であり、厚み３００μｍの薄膜に形成されている。
【００３８】
発明によれば、水素ガスが、酸素電極に到達することを確実に防止することができるので、水素ガスが酸素電極に達して、酸素電極における電極反応を阻害し、燃料電池の出力が低下することを効果的に防止することが可能になる。
【００４０】
また、本発明に係る燃料電池は、水素電極と、酸素電極を備え、さらに、前記水素電極と前記酸素電極の間に、フラーレン誘導体を含むプロトン伝導体層と、フラーレン誘導体に、ポリビニルアルコールを混合させた水素ガス遮断層とを備えたプロトン伝導体膜が設けられ、前記プロトン伝導体層は、２５重量％のポリビニルアルコールを含み、前記フラーレン誘導体は、フラーレン誘導体が球状炭素クラスター分子のＣ６０を母体とする硫酸水素エステル化フラレノールのＣ６０（ＯＳＯ３Ｈ）１２であり、厚み３００μｍの薄膜に形成されている。
【００４１】
本発明によれば、水素ガスが、酸素電極に到達することを確実に防止することができるので、水素ガスが酸素電極に達して、酸素電極における電極反応を阻害し、燃料電池の出力が低下することを効果的に防止することが可能になる。
【００４２】
プロトン伝導体としては、プロトン伝導能力を有するものであれば、任意の材料を用いることができるが、加湿の必要がないなどの観点から、フラレノールなどのフラーレン誘導体が好ましく用いられる。
【００４３】
フラーレン誘導体とは、フラーレン分子を構成する炭素原子にプロトン解離性の基を導入してなるものをいう。
【００４４】
本明細書において、「プロトンの解離」とは、「電離によって、プロトンが離れること」を意味し、「プロトン解離性の基」とは、「プロトンが、電離によって、離脱し得る基」を意味するものである。
【００４５】
本発明において、プロトン解離性の基を導入するフラーレン分子は、球状炭素クラスター分子であればよく、とくに限定されるものではないが、Ｃ３６、Ｃ６０、Ｃ７０、Ｃ７６、Ｃ７８、Ｃ８０、Ｃ８２、Ｃ８４などから選ばれるフラーレン分子の単体又はこれらの２種以上の混合物が好ましく用いられる。
【００４８】
プロトン解離性の基としては、−ＯＳＯ３Ｈであり、フラーレン誘導体としては、硫酸水素エステル化フラレノールである。
【００４９】
フラーレン誘導体は、フラーレン分子を構成する炭素原子に、プロトン解離性の基と共に、電子吸引基、例えば、ニトロ基、カルボニル基、カルボキシル基、ニトリル基、ハロゲン化アルキル基、フッ素、塩素などのハロゲン原子などが導入されていることが好ましい。
【００５０】
フラーレン分子を構成する炭素原子に導入するプロトン解離性の基の数は、フラーレン分子を構成する炭素原子の数の範囲内で、任意に決定することができるが、５以上であることが好ましく、フラーレンのπ電子性を残し、有効な電子吸引性を出すためには、フラーレン分子を構成する炭素原子の数の１／２以下が好ましい。
【００５１】
本発明の更に他の目的、本発明によって得られる具体的な利点は、以下に説明される実施例の説明から一層明らかにされるであろう。
【００５２】
【発明を実施するための最良の形態】
以下、本発明を実施の形態に基づいて更に具体的に説明する。
【００５３】
プロトン伝導体、プロトン伝導体の製造方法及び電気化学デバイスにおいては、プロトン解離性の基の導入対象となる母体としてのフラーレン分子は、球状クラスター分子であれば特に限定しないが、通常はＣ３６、Ｃ６０（図１Ａ参照）、Ｃ７０（図１Ｂ参照）、Ｃ７６、Ｃ７８、Ｃ８０、Ｃ８２、Ｃ８４などから選ばれるフラーレン分子の単体、若しくはこれらの２種以上の混合物が好ましく用いられる。
【００５４】
これらのフラーレン分子は、１９８５年に炭素のレーザアブレーションによる″クラスタービームの質量分析スペクトル中に発見された（Ｋｒｏｔｏ，Ｈ．Ｗ．；Ｈｅａｔｈ，Ｊ″″．Ｒ．；Ｏ’Ｂｒｉｅｎ，Ｓ．Ｃ．；Ｃｕｒｌ，Ｒ．Ｆ．；Ｓｍａｌｌｅｙ，Ｒ．Ｅ．Ｎａｔｕｒｅ  １９８５．３１８，１６２．）。″実際にその製造方法が確立されるのは更に５年後のことで、１９９０年に炭素電極のアーク放電法による製造法が見出され、それ以来、フラーレンは炭素系半導体材料等として注目されてきた。
【００５５】
本発明者は、このフラーレン分子の誘導体につき、そのプロトン伝導性を種々検討した結果、フラーレンの構成炭素原子に水酸基を導入して得られるポリ水酸化フラーレンは、乾燥状態でも、常温域を挟む広い温度範囲、即ち、水の凝固点や、沸点を超えた温度範囲（少なくとも１６０℃〜−４０℃）で高いプロトン伝導性を示すことを見出すことができた。そして、このプロトン伝導性は水酸基に替えて硫酸水素エステル基をフラーレンの構成炭素原子に導入したときに、より顕著になることが知見できた。
【００５６】
さらに詳述すると、ポリ水酸化フラーレンは、図２Ａ及び図２Ｂに示す如く、フラーレンに複数の水酸基を付加した構造を持ったものの総称であり、通称「フラレノール（Ｆｕｌｌｅｒｅｎｏｌ）」と呼ばれている。当然の事ながら、水酸基の数やその分子内配置などには幾つかのバリエーションも可能である。フラレノールは１９９２年にＣｈ″ｉａｎｇらによって最初に合成例が報告された（Ｃｈｉａｎｇ，Ｌ．Ｙ．；Ｓｗｉｒｃｚｅｗｓｋｉ，Ｊ．ｗ．；Ｈｓ″″ｕ，Ｃ．Ｓ．；Ｃｈｏｗｄｈｕｒｙ，Ｓ．Ｋ．；Ｃａｍｅｒｏｎ，Ｓ．；Ｃｒｅｅｇａｎ，Ｋ．Ｊ．Ｃｈｅｍ．Ｓｏｃ，Ｃｈｅｍ．Ｃｏ″″ｍｍｕｎ．１９９２，１７９１）。以来、一定量以上の水酸基を導入したフラレノールは、特に″水溶性である特徴が注目され、主にバイオ関連の技術分野で研究されてきた。
【００５７】
本出願人は、そうしたフラレノールを図３Ａに概略図示するように凝集体とし、近接し合ったフラレノール分子（図３中、○はフラーレン分子を示す。）の水酸基同士に相互作用が生じるようにしたところ、この凝集体はマクロな集合体として高いプロトン伝導特性（換言すれば、フラレノール分子のフェノール性水酸基からのＨ＋の解離性）を発揮することを初めて知見することができた。
【００５８】
本発明の目的は、フラレノール以外に例えば複数の−ＯＳＯ３Ｈ基をもつフラーレンの凝集体をプロトン伝導体として用いることによっても達成される。ＯＨ基がＯＳＯ３Ｈ基と置き換わった図３Ｂに示すようなポリ水酸化フラーレン、すなわち硫酸水素エステル化フラレノールは、やはりＣｈｉａｎｇらによって１９″９４年に報告されている（Ｃｈｉａｎｇ．Ｌ．Ｙ．；Ｗａｎｇ，Ｌ．Ｙ．；Ｓｗｉｒｃｚｅｗｓｋｉ，Ｊ．Ｗ．；Ｓｏｌｅｄ，Ｓ．；Ｃａｍｅｒｏｎ，Ｓ．Ｊ．Ｏｒｇ．Ｃｈｅｍ．１９９４，５９，３９６０）。硫酸水素エステル化されたフラーレンには、一つの分子内にＯＳＯ３Ｈ基のみを含むものもあるし、あるいはこの基と水酸基をそれぞれ複数、もたせることも可能である。
【００５９】
上述したフラーレン誘導体を多数凝集させた時、それがバルクとして示すプロトン伝導性は、分子内に元々含まれる大量の水酸基やＯＳＯ３Ｈ基に由来するプロトンが移動に直接関わるため、雰囲気から水蒸気分子などを起源とする水素、プロトンを取り込む必要はなく、また、外部からの水分の補給、とりわけ外気より水分等を吸収する必要もなく、雰囲気に対する制約はない。また、これらの誘導体分子の基体となっているフラーレンはとくに求電子性の性質を持ち、このことが酸性度の高いＯＳＯ３Ｈ基のみならず、水酸基等においても水素イオンの電離の促進に大きく寄与してると考えられる。これが、本発明のプロトン伝導体が優れたプロトン伝導性を示す理由の一つである。
【００６０】
さらに、一つのフラーレン分子中にかなり多くの水酸基及びＯＳＯ３Ｈ基等を導入することができるため、伝導の関与するプロトンの伝導体体積あたりの数密度が非常に多くなる。これが、本発明のプロトン伝導体が実効的な伝導率を発現するもう一つの理由である。
【００６１】
本発明のプロトン伝導体は、その殆どが、フラーレンの炭素原子で構成されているため、重量が軽く、変質もし難しく、また汚染物質も含まれていない。また、フラーレンの製造コストも急激に低下しつつある。資源的、環境的、経済的にみてフラーレンは他のどの材料にもまして、理想に近い炭素系材料であると考えられる。
【００６２】
したがって、プロトン解離性の基は、前述したＯＳＯ３Ｈ基である。
【００６５】
更に、本発明では、フラーレン分子を構成する炭素原子に、前記プロトン解離性の基とともに、電子吸引基、例えば、ニトロ基、カルボニル基、カルボキシル基、ニトリル基、ハロゲン化アルキル基、ハロゲン原子（フッ素、塩素など）などが導入されていることが好ましい。図３Ｃに、−ＯＨの外にＺを導入したフラーレン分子を示す。このＺは、具体的には、−ＮＯ２、−ＣＮ、−Ｆ、−Ｃｌ、−ＣＯＯＲ、−ＣＨＯ、−ＣＯＲ、−ＣＦ３、−ＳＯＣＦ３などである（ここでＲはアルキル基を表わす）。このように電子吸引基が併存していると、その電子吸引効果のために、上記プロトン解離性の基からプロトンが解離し易くなる。
【００６６】
但し、本発明では、フラーレン分子に導入する前記プロトン解離性の基の数は、フラーレン分子を構成する炭素数の範囲内で任意でよいが、望ましくは５個以上とするのがよい。なお、フラーレンのπ電子性を残し、有効な電子吸引性を出すためには、上記基の数は、フラーレンを構成する炭素数の半分以下が好ましい。
【００６７】
本発明のプロトン伝導体に用いる前記フラーレン誘導体を合成するには、後述の実施例に明らかなように、前記フラーレン分子の粉末に対し、例えば酸処理や加水分解等の公知の処理を適宜組み合わせて施すことにより、フラーレン分子の構成炭素原子に所望のプロトン解離性の基を導入すればよい。
【００６８】
本発明では、こうして得られたフラーレン誘導体の粉末を所望の形状、例えばペレットに加圧成形することもできる。この場合はバインダーは不必要であるのでプロトンの伝導性を高める上でもプロトン伝導体の軽量化を達成する上でも有効である。
【００６９】
本発明のプロトン伝導体は、各種の電気化学デバイスに好適に使用できる。すなわち、第１極と、第２極と、これらの両極間に挟持されたプロトン伝導体とからなる基本的構造体において、そのプロトン伝導体に本発明のプロトン伝導体を好ましく適用することができる。
【００７０】
更に具体的に言うと、第１極及び／又は第２極が、ガス電極である電気化学デバイスとか、第１極及び／又は第２極に活物質性電極を用いる電気化学デバイスなどに対し、本発明のプロトン伝導体を好ましく適用することが可能である。
【００７１】
以下、本発明のプロトン伝導体を、燃料電池に適用した例について、説明する。
【００７２】
その燃料電池のプロトン伝導は、図４の模式図に示すようになり、プロトン伝導部１は第１極（例えば水素極）２と第２極（例えば酸素極）３との間に挟持され、解離したプロトンは図示矢印方向に沿って第１極２側から第２極３側へと移動する。
【００７３】
図５は、本発明のプロトン伝導体を用いた燃料電池の一具体例を示すものである。
【００７４】
この燃料電池は、触媒２ａ及び３ａをそれぞれ密着又は分散させた互に対向する、端子８及び９付きの負極（燃料極又は水素極）２及び正極（酸素極）３を有し、これらの両極間にプロトン伝導体部１が挟着されている。使用時には、負極２側では導入口１２から水素が供給され、排出口１３（これは設けないこともある。）から排出される。燃料（Ｈ２）１４が流路１５を通過する間にプロトンを発生し、このプロトンはプロトン伝導体部１で発生したプロトンとともに正極３側へ移動し、そこで導入口１６から流路１７に供給されて排気口１８へ向かう酸素（空気）１９と反応し、これにより所望の起電力が取り出される。
【００７５】
かかる構成の燃料電池は、プロトン伝導部１でプロトンが解離しつつ負極２側から供給されるプロトンが正極３側へ移動するので、プロトンの伝導率が高い特徴がある。従って、加湿装置等は不必要となるので、システムの簡略化、軽量化を図ることができる。
【００７６】
しかも、本発明のプロトン伝導体は、フラーレン誘導体単独の場合と違ってポリビニルアルコールに由来する成膜性が付与されており、既述したフラーレン誘導体の粉末を圧縮成形する場合に比べ、強度の大きい、ガス透過防止能を有する柔軟なプロトン伝導性薄膜（厚みは通常３００μｍ以下）として用いることができる。
【００７８】
本発明のプロトン伝導体の薄膜を得るには、押出し成形を始め公知の成膜手段を用いればよい。
【００７９】
例えば、図６に示す水素−空気電池は、薄膜状のプロトン伝導体２０を中にして水素極２１と空気極２２とが対向配置され、これらの外側を、テフロン板２４ａと、多数の孔２５を設けたテフロン板２４ｂとで挟み込み、全体をボルト２６ａ，２６ｂ及びナット２７ａ，２７ｂにより固定したもので、各極から外部に水素極リード２８ａ、空気極リード２８ｂが取出されている。
【００８０】
また、図７に示す電気化学デバイスは、内面に負極活物質層３０を設けた負極３１と、外面にガス透過支持体３２を設けた正極３３（ガス電極）との間に、プロトン伝導体３４が挟持された構造を有しており、このプロトン伝導体３４に本発明のプロトン伝導体が用いられる。なお、負極活物質には、水素吸蔵合金又はフラーレンなどのカーボン材料に水素吸蔵合金を担持させたものが好ましく、ガス透過支持体３２には、例えば多孔性のカーボンペーパなどが用いられ、正極３３は、例えば、白金をカーボン粉末に担持させた材料をペースト状に塗布、形成するのが好ましい。なお、負極３１の外端と正極３３の外端との隙間は、ガスケット３５により塞がれている。この電気化学デバイスでは、正極３３側に水分を存在させて、充電を行うことができる。
【００８１】
図８に示す電気化学デバイスは、内面に負極活物質層３７を設けた負極３８と、内面に正極活物質層３９を設けた正極４０との間に、薄膜状のプロトン伝導体４１を挟持させた構造を有し、正極活物質としては、例えば水酸化ニッケルを主成分とするものが用いられる。なお、この電気化学デバイスも負極３８の外端と正極４０の外端との隙間は、ガスケット４２によって塞がれている。
【００８２】
上述したいずれの電気化学デバイスも、図５に示した電気化学デバイスと同様のメカニズムでプロトン伝導効果を発揮することができる。しかもプロトン伝導体はフラーレン誘導体を成膜性のポリビニルアルコールと併用するので、強度の向上した、さらにはガス透過性の小さな薄膜の形で使用することができ、良好なプロトン伝導性を発揮することが可能である。
【００８３】
本発明における実施態様では、伝導体膜が、フラーレン分子を構成する炭素原子にプロトン（Ｈ＋）解離性の基を導入してなるフラーレン誘導体と、２０重量％を超える又は４０重量％以下の含有量のポリビニルアルコールを含む。燃料電池出力の電圧又は電流密度依存性の観点から、ＰＶＡ含有量は２０％を超える値とするのが好ましく、さらに好ましくは２５％である。また上限は４０％が好ましく、更に好ましくは３７％、更には３５％である。
【００８４】
例えば、フラレノールに混合するバインダーの材料としてはＰＶＡ以外にも、ＰＶＡ含有量が２０％を超える前提条件で例えばポリフルオロエチレン等、他の高分子材料を併用することもできる。
【００８５】
また、本発明のプロトン伝導体膜はシート状に作製することもでき、燃料電池以外にも例えば水素の製造に適用することもできる。
【００８６】
さらに本発明においては、フラーレン誘導体に、ポリビニルアルコールを混合させた水素遮断層が、フラーレン誘導体を含むプロトン伝導体層の少なくとも一方の面に形成されている。
【００８７】
本発明においては、フラーレン誘導体に、ポリビニルアルコールを混合させた水素遮断層が、フラーレン誘導体を含むプロトン伝導体層の酸素電極側の面に形成されている。
【００８８】
本発明においては、フラーレン誘導体に、ポリビニルアルコールを混合させた水素遮断層が、フラーレン誘導体を含むプロトン伝導体層の水素電極側の面に形成されている。
【００８９】
本発明において、フラーレン誘導体に、ポリビニルアルコールを混合させた水素遮断層は、０．１μｍ乃至１０μｍの厚さを有していることが好ましい。フラーレン誘導体に、ポリビニルアルコールを混合させた水素遮断層の厚さが、０．１μｍ未満の場合には、十分な水素ガス遮断能力を得ることができず、１０μｍを越えると、プロトン伝導体膜全体の抵抗値が大きくなり、燃料電池の出力低下の原因となり、好ましくない。
【００９０】
本発明において、フラーレン誘導体に、ポリビニルアルコールを混合させた水素遮断層中のフラーレン誘導体とポリビニルアルコールの混合比は、フラーレン誘導体の種類によっても異なるが、フラーレン誘導体として、硫酸水素エステル化フラレノールを用いた場合には、重量比で、６：４乃至９：１に配合することが好ましい。
【００９１】
本発明において、プロトン伝導体と、そのバインダーとしてポリビニルアルコールとを含むプロトン伝導体膜を、１５０℃乃至２００℃の温度で、加熱処理することが必要であり、処理温度が２００℃を越えると、バインダーであるポリビニルアルコールが変質するおそれがあり、他方、処理温度が１５０℃未満のときは、実用的な処理時間で、ポリビニルアルコールをバインダーとして用いたプロトン伝導体膜の耐水性を向上させることができない。
【００９２】
本発明において、好ましくは、１６０℃乃至２００℃の温度で、プロトン伝導体と、そのバインダーとしてポリビニルアルコールとを含むプロトン伝導体膜に、加熱処理が施される。
【００９３】
本発明において、プロトン伝導体と、そのバインダーとしてポリビニルアルコールとを含むプロトン伝導体膜の厚さは、プロトン伝導体の種類によっても異なるが、０．１μｍ乃至２０μｍであることが好ましい。プロトン伝導体と、そのバインダーとしてポリビニルアルコールとを含むプロトン伝導体膜の厚さが、０．１μｍ未満の場合には、十分な水素ガス遮断能力を得ることができず、一方、プロトン伝導体と、そのバインダーとしてポリビニルアルコールとを含むプロトン伝導体膜の厚さが、２０μｍを越える場合には、プロトン伝導体膜全体の抵抗値が大きくなり、燃料電池の出力低下の原因となり、好ましくない。
【００９４】
本発明において、プロトン伝導体として、フラーレン誘導体を用いる場合には、フラーレン誘導体の種類によっても異なるが、フラーレン誘導体と、ポリビニルアルコールを、６０：４０乃至９５：５の重量比で、配合させて、プロトン伝導体膜を成膜することが好ましい。
【００９５】
本発明において、プロトン伝導体膜の形成方法は、とくに限定されるものではないが、バーコート法、スピンコート法、ドクターブレード法などの各種塗布方法、スクリーン印刷、グラビア印刷などの各種印刷方法、スプレードライ法などによって、形成することができる。
【００９６】
印刷方法による場合は、プロトン伝導体として、フラーレン誘導体を用いるときには、例えば、フラーレン誘導体とポリビニルアルコールの混合物を、重量比で、フラーレン誘導体とポリビニルアルコールの混合物の１乃至１０倍の水に分散乃至溶解させて、印刷し、印刷後、溶剤である水を蒸発させることによって、プロトン伝導体膜を形成することができる。有機溶剤を使用する場合には、メタノール、エタノール、イソプロピルアルコールなどの有機溶剤及びこれらと水の混合溶媒が好ましく使用することができ、印刷後、溶剤を蒸発させることによって、プロトン伝導体膜を形成することができる。
【００９７】
本発明の好ましい実施の形態においては、プロトン伝導体膜の両側に、ポリビニルアルコールを含まないプロトン伝導体の層を形成してもよい。
【００９８】
本発明の好ましい実施態様においては、プロトン伝導体膜の両側に、ポリビニルアルコールを含まないプロトン伝導体の層が形成され、主としてカーボンからなる水素電極及び酸素電極によって、挟持されて、燃料電池が構成される。
【００９９】
ポリビニルアルコールが水溶性を有しているのに対し、主としてカーボンよりなる水素電極及び酸素電極が撥水性を有しているため、バインダーとして、ポリビニルアルコールを用いたプロトン伝導体膜を、直接的に、水素電極及び酸素電極に密着させる場合には、密着性が悪く、燃料電池の出力の低下を招くおそれがあるが、本発明の好ましい実施態様によれば、プロトン伝導体膜の両側に、ポリビニルアルコールを含まないプロトン伝導体の層が形成されているため、水素電極及び酸素電極と、プロトン伝導体膜との密着性を大幅に改善することができ、したがって、高出力の燃料電池を得ることが可能になる。
【０１００】
ポリビニルアルコールを含まないプロトン伝導体の層は、５μｍ乃至２０μｍの厚さを有していることが好ましい。ポリビニルアルコールを含まないフラーレン誘導体の層の厚さが、５μｍ未満の場合には、主としてカーボンよりなる水素電極及び酸素電極との密着性を十分に向上させることができず、一方、ポリビニルアルコールを含まないプロトン伝導体の層の厚さが、２０μｍを越えると、プロトン伝導体膜全体の抵抗値が大きくなり、燃料電池の出力低下の原因となり、好ましくない。
【０１０１】
本発明において、ポリビニルアルコールを含まないプロトン伝導体の層の形成方法は、とくに限定されるものではないが、バーコート法、スピンコート法、ドクターブレード法などの各種塗布方法、スクリーン印刷、グラビア印刷などの各種印刷方法、スプレードライ法などによって、形成することができる。印刷方法による場合は、プロトン伝導体として、フラーレン誘導体を用いるときは、例えば、フラーレン誘導体を、重量比で、フラーレン誘導体の１乃至１０倍のテトラヒドロフラン、アセトニトリル、ジメチルアセトアミド、ジメチルホルムアミド、Ｎ−メチルピロリドンなどの有機溶媒に分散乃至溶解させて、印刷し、印刷後、溶剤を蒸発させることによって、ポリビニルアルコールを含まないフラーレン誘導体の層を形成することができる。
【０１０２】
本発明においては、プロトン伝導体膜が、フラーレン誘導体と、ポリビニルアルコールとを含み、さらに、フラーレン誘導体に、ポリビニルアルコールを混合させた水素ガス遮断層を備えている。
【０１０３】
プロトン伝導体膜に、さらに、フラーレン誘導体に、ポリビニルアルコールを混合させた水素ガス遮断層を設けると、プロトン伝導体膜の水素ガス遮断能力が著しく向上することが認められている。
【０１０４】
本発明において、フラーレン誘導体に、ポリビニルアルコールを混合させた水素ガス遮断層が設けられていればよく、その形成位置は問わない。
【０１０５】
本発明においては、フラーレン誘導体に、ポリビニルアルコールを混合させた水素ガス遮断層は、フラーレン誘導体を含むプロトン伝導体膜の少なくとも一方の面に形成される。この場合、フラーレン誘導体に、ポリビニルアルコールを混合させた水素ガス遮断層が、プロトン伝導体膜の酸素電極側の面に形成されていても、プロトン伝導体膜の水素電極側の面に形成されていてもよい。
【０１０６】
本発明においては、水素ガス遮断層は、０．１μｍ乃至１０μｍの厚さに形成される。フラーレン誘導体に、ポリビニルアルコールを混合させた水素遮断層の厚さが、０．１μｍ未満の場合には、十分な水素ガス遮断能力を得ることができず、１０μｍを越えると、プロトン伝導体膜全体の抵抗値が大きくなり、燃料電池の出力低下の原因となり、好ましくない。
【０１０７】
フラーレン誘導体に、ポリビニルアルコールを混合させた水素遮断層中のフラーレン誘導体とポリビニルアルコールの混合比は、フラーレン誘導体の種類によっても異なるが、フラーレン誘導体として、硫酸水素エステル化フラレノールを用いた場合には、重量比で、６：４乃至９：１に配合することが好ましい。
【０１０８】
本発明において、フラーレン誘導体に、ポリビニルアルコールを混合させた水素遮断層の形成方法は、とくに限定されるものではないが、バーコート法、スピンコート法、ドクターブレード法などの各種塗布方法、スクリーン印刷、グラビア印刷などの各種印刷方法、スプレードライ法などによって、形成することができる。印刷方法による場合は、例えば、フラーレン誘導体とポリビニルアルコールの混合物を、重量比で、フラーレン誘導体とポリビニルアルコールの混合物の１乃至１０倍の水に分散乃至溶解させて、印刷し、印刷後、溶剤である水を蒸発させることによって、フラーレン誘導体に、ポリビニルアルコールを混合させた水素遮断層を形成することができる。
【０１０９】
本発明においては、フラーレン誘導体に、ポリビニルアルコールを混合させた水素遮断層の表面に、ポリビニルアルコールを含まないプロトン伝導体の層を形成してもよい。
【０１１０】
本発明において、プロトン伝導体膜の加熱処理は、プロトン伝導体膜の成膜後であれば、何時、実行してもよい。
【０１１１】
主としてカーボンからなる水素電極又は酸素電極上に、プロトン伝導体膜を形成した後に、加熱処理を施してもよいし、主としてカーボンからなる水素電極又は酸素電極上に、プロトン伝導体膜を形成し、プロトン伝導体膜の表面に、酸素電極又は水素電極を密着させた後に、加熱処理を施してもよい。
【０１１２】
また、ポリビニルアルコールを含まないフラーレン誘導体の層を形成する場合には、主としてカーボンからなる水素電極又は酸素電極上に、ポリビニルアルコールを含まないフラーレン誘導体の層を形成し、その上に、プロトン伝導体膜を形成した後に、加熱処理を施してもよいし、主としてカーボンからなる水素電極又は酸素電極上に、ポリビニルアルコールを含まないフラーレン誘導体の層を形成し、その上に、プロトン伝導体膜を形成した後に、さらに、プロトン伝導体膜の表面に、ポリビニルアルコールを含まないフラーレン誘導体の層を形成し、ポリビニルアルコールを含まないフラーレン誘導体の層に、酸素電極又は水素電極を密着させた後に、加熱処理を施すようにしてもよい。
【０１１３】
さらに、フラーレン誘導体の層に、ポリビニルアルコールを混合させた水素遮断層を設ける場合には、水素遮断層を形成した後に、加熱処理が施される。
【０１１４】
また、成膜されたプロトン伝導体膜のみを、単独で、加熱処理するようにしてもよい。
【０１１５】
プロトン伝導体膜に、加熱処理を施す方法は、とくに、限定されるものではなく、例えば、ヒーター上に、プロトン伝導体膜あるいはプロトン伝導体膜を含む積層体を載せて、加熱処理する方法、ヒーターを、直接、プロトン伝導体膜に圧着して、加熱処理するホットプレス法、恒温槽内に、プロトン伝導体膜あるいはプロトン伝導体膜を含む積層体を収容させて、加熱処理する方法、加熱した空気、窒素、アルゴンなどのガスを、プロトン伝導体膜あるいはプロトン伝導体膜を含む積層体に吹き当てて、加熱処理する方法などが利用可能である。
【０１１６】
プロトン伝導体膜あるいはプロトン伝導体膜を含む積層体の加熱処理は、アルゴンや窒素などの不活性なガス雰囲気下で、実行してもよいし、大気中で、実行してもよい。
【０１１７】
次に、本発明を実施例に基づいて具体的に説明する。
【０１１８】
＜ポリ水酸化フラーレンの合成＞
この合成は、文献（Ｃｈｉｅｎｇ，Ｌ．Ｙ．；Ｗａｎｇ，Ｌ．Ｙ．；Ｓｗｉｒｃｚｅｗｓｋｉ．Ｊ．Ｗ．；Ｓｏｌｅｄ，Ｓ．；Ｃａｍｅｒｏｎ，Ｓ．Ｊ．Ｏｒｇ．Ｃｈｅｍ．１９９４，５９，３９６０）を参考にしておこなった。Ｃ７０を約１５％含むＣ６０／Ｃ７０フラーレン混合物の粉末２ｇを発煙硫酸３０ｍｌ中に投じ、窒素雰囲気中で５７℃に保ちながら３日間攪拌した。得られた反応物を、氷浴内で冷やした無水ジエチルエーテル中に少しずつ投下し、その沈殿物を遠心分離で分別し、さらにジエチルエーテルで３回、及びジエチルエーテルとアセトニトリルの２：１混合液で２回洗浄したあと、４０℃にて減圧中で乾燥させた。さらに、この乾燥物を６０ｍｌのイオン交換水中に入れ、８５℃で窒素によるバブリングを行いながら１０時間攪拌した。反応生成物は遠心分離によって沈殿物を分離し、この沈殿物をさらに純水で数回洗浄し、遠心分離を繰り返した後に、４０℃で減圧乾燥した。このようにして得られた茶色の粉末のＦＴ−ＩＲ測定を行ったところ、上記文献に示されているＣ６０（ＯＨ）１２のＩＲスペクトルとほぼ一致し、この粉末が目的物質であるポリ水酸化フラーレンと確認された。
【０１１９】
＜ポリ水酸化フラーレン凝集ペレットの製造＞
次に、このポリ水酸化フラーレンの粉末９０ｍｇをとり、直径１５ｍｍの円形ペレット状になるように一方方向へのプレスを行った。この時のプレス圧は約７トン／ｃｍ２であった。その結果、このポリ水酸化フラーレンの粉末は、バインダー樹脂等を一切含まないにも関わらず成形性に優れており、容易にペレット化することができた。そのペレットは厚みが約３００ミクロンで、これを例１のペレットとする。
【０１２０】
＜ポリ水酸化フラーレン硫酸水素エステル（全エステル化）の合成１＞
これも、同様に前記の文献を参考にしておこなった。ポリ水酸化フラーレンの粉末１ｇを６０ｍｌの発煙硫酸中に投下し、室温にて窒素雰囲気下で３日間攪拌した。得られた反応物を、氷浴内で冷やした無水ジエチルエーテル中に少しずつ投下し、その沈殿物を遠心分離で分別し、さらにジエチルエーテルで３回、及びジエチルエーテルとアセトニトリルの２：１混合液で２回洗浄した後、４０℃にて減圧下で乾燥させた。このようにして得られた粉末のＴＦ−ＩＲ測定を行ったところ、前記文献中に示されている、全ての水酸基が硫酸水素エステル化されたもののＩＲスペクトルとほぼ一致し、この粉末が目的物質であると確認できた。
【０１２１】
＜ポリ水酸化フラーレン硫酸水素エステル凝集ペレットの製造１＞
このポリ水酸化フラーレン硫酸水素エステルの粉末７０ｍｇをとり、直径１５ｍｍの円形ペレット状になるように一方方向へのプレスを行った。この時のプレス圧は約７トン／ｃｍ２であった。その結果、この粉末はバインダー樹脂等を一切含まないにも関わらず、成形性に優れており、容易にペレット化することができた。このペレットは厚みが約３００ミクロンで、これを例２のペレットとする。
【０１２２】
＜ポリ水酸化フラーレン硫酸水素エステル（部分エステル化）の合成２＞
Ｃ７０を約１５％含むＣ６０／Ｃ７０フラーレン混合物の粉末２ｇを発煙硫酸３０ｍｌ中に投じ、窒素の雰囲気中にて、５７℃に保ちながら３日間攪拌した。得られた反応物を、氷浴内で冷やしたジエチルエーテル中に少しずつ投下した。但し、この場合のジエチルエーテルは脱水処理を行っていないものを用いた。得られた沈殿物を遠心分離で分別し、さらにジエチルエーテルで３回、及びジエチルエーテルとアセトニトリルの２：１混合液で２回洗浄した後、４０℃にて減圧下で乾燥させた。このようにして得られた粉末のＦＴ−ＩＲ測定を行ったところ、前記文献に示されている、部分的に水酸基とＯＳＯ３Ｈ基を含むフラーレン誘導体のＩＲスペクトルとほぼ一致し、この粉末が目的物質であると確認できた。
【０１２３】
＜ポリ水酸化フラーレン硫酸水素エステル凝集ペレットの製造２＞
この、一部が硫酸水素エステル化されたポリ水酸化フラーレンの粉末８０ｍｇをとり、直径１５ｍｍの円形ペレット状になるように一方方向へのプレスを行った。この時のプレス圧は約７トン／ｃｍ２であった。その結果、この粉末はバインダー樹脂等を一切含まないにも関わらず成形性に優れており、容易にペレット化することができた。このペレットは厚みが約３００ミクロンで、これを例３のペレットとする。
【０１２４】
＜フラーレン凝集ペレットの製造＞
比較のため、前記各例で合成原料に用いたフラーレンの粉末９０ｍｇをとり、直径１６ｍｍの円形ペレット状になるように一方方向へのプレスを行った。この時のプレス圧は約７トン／ｃｍ２であった。その結果、この粉末はバインダー樹脂等を一切含まないにも関わらず成形性に比較的すぐれており、割合容易にペレット化することができた。このペレットは厚みが約３００ミクロンで、これを比較例１のペレットとする。
【０１２５】
＜各例及び比較例で得たペレットのプロトン伝導率測定＞
上述した各例１〜３及び比較例１のペレットの伝導率を測定するために、まず、ペレットと等しい直径１５ｍｍのアルミニウム板でそれぞれのペレットの両側を挟み、これに７ＭＨｚから０．０１Ｈｚまでの交流電圧（振幅０．１Ｖ）を印加し、各周波数における複素インピーダンスを測定した。測定は、乾燥雰囲気下で行った。
【０１２６】
インピーダンス測定に関し、上記ペレットからなるプロトン伝導体のプロトン伝導部１は、電気的には、図９Ａに示すような等価回路を構成しており、抵抗４と容量５の並列回路で表されるプロトン伝導部１も含めて第１極２と第２極３との間にそれぞれ容量６ａと６ｂとを形成している。なお、容量５は、プロトンが移動するときの遅延効果（高周波のときの位相遅れ）を表し、抵抗４は、プロトンの動き易さのパラメータを表す。
【０１２７】
ここで、測定インピーダンスＺは、Ｚ＝Ｒｅ（Ｚ）＋ｉ・Ｉｍ（Ｚ）で表され、上記等価回路で示されるプロトン伝導部の周波数依存性を調べた。
【０１２８】
なお、図９Ｂは、プロトン解離性のない通常のフラーレン分子を用いた場合（後述の比較例）の等価回路である。
【０１２９】
図１０に、例１及び比較例１におけるペレットについてのインピーダンス測定結果を示す。
【０１３０】
これによれば、比較例１においては、図１０中Ｂで示すように、複素インピーダンスの周波数特性はおおよそキャパシター単独の挙動と同様であり、フラーレン自体の凝集体については荷電粒子（電子、イオンなど）の伝導挙動は一切観測されなかった。それに比べて例１の場合は、図１０中Ａで示すように、高周波数部分に偏平ではあるが、非常にきれいな単一の半円状円弧を見ることができる。これは、ペレット内部においてなんらかの荷電粒子の伝導挙動が存在していることを示している。さらに、低周波数領域においては、インピーダンスの虚数部分の急激な上昇が観測される。これは、徐々に直流電圧に近づくにつれてアルミ電極との間で荷電粒子のブロッキングが生じていることを示しており、当然、アルミ電極側における荷電粒子は電子であるから、ペレット内部の荷電粒子は電子やホールではなく、それ以外の荷電粒子、すなわちイオンであることがわかる。用いたフラレノールの構成から、この荷電粒子はプロトン以外には考えられない。
【０１３１】
高周波数側に見られる円弧のＸ軸切片から、この荷電粒子の伝導率を求めることができ、例１のペレットにおいては、おおよそ５×１０−６Ｓ／ｃｍと計算される。更に、実施例２及び実施例３のペレットについても同様の測定を行ったところ、例１の場合と全体の形状については同様なインピーダンスの周波数特性となった。但し、円弧部分のＸ切片から求められる伝導率は表１に示すようにそれぞれ異なる値となった。
【０１３２】
【表１】
0004670219.tif 000002
【０１３３】
このように、水酸基がＯＳＯ３Ｈ基に置き換わるとペレット中の伝導率は大きくなる傾向を示している。これは、水酸基よりもＯＳＯ３Ｈ基の方が水素の電離が起こり易いことによるものである。そして、水酸基、ＯＳＯ３Ｈ基のどちらの場合も、又は双方が混在する場合においても、この種のフラーレン誘導体の凝集体は、乾燥雰囲気中において、室温でプロトン伝導が可能であることを見出すことができた。
【０１３４】
次に、例１のペレットを用い、上記の複素インピーダンス測定を１６０℃から−４０℃までの温度範囲で行い、その時の高周波側の円弧から求めた伝導率の温度依存性を調べた。結果をアレニウス型のプロットとして示したのが図１１である。このように、１６０℃から−４０℃において伝導率が鋭く直線的に変化していることがわかる。つまり、同図はこの温度範囲において単一のイオン伝導機構が進行可能であることを示している。すなわち、本発明のプロトン伝導体は、室温を含む広い温度範囲、特に１６０℃といった高温や−４０℃といった低温においても伝導が可能である。
【０１３５】
＜ポリ水酸化フラーレンペレット製造Ａ＞
前述した合成法により得られたポリ水酸化フラーレンの粉末７５ｍｇをとり、これとポリビニルアルコールの粉末２５ｍｇとを混合し、ジメチルホルムアミド０．５ｍｌを加えてよく攪拌した。この混合物を直径１５ｍｍの円形の型に流し込み、減圧下において溶媒を蒸発させた。その後、プレスを行い、直系１５ｍｍのペレットを得た。このペレットは厚みが約３００ミクロンであった。これを例４のペレットとする。
【０１３６】
＜ポリ水酸化フラーレン硫酸水素エステル（全エステル化）の合成１Ａ＞
これも、同様に既述した文献を参考にしておこなった。ポリ水酸化フラーレンの粉末１ｇを６０ｍｌの発煙硫酸中に投下し、室温にて窒素雰囲気下で３日間攪拌した。得られた反応物を、氷浴内で冷やした無水ジエチルエーテル中に少しずつ投下し、その沈殿物を遠心分離で分別し、さらにジエチルエーテルで３回、及びジエチルエーテルとアセトニトリルの  ２：１混合液で２回洗浄した後、４０℃にて減圧下で乾燥させた。このようにして得られた粉末のＦＴ−ＩＲ測定を行ったところ、前記文献中に示されている、すべての水酸基が硫酸水素エステル化されたもののＩＲスペクトルとほぼ一致し、この粉末が目的物質であると確認できた。
【０１３７】
＜ポリ水酸化フラーレン硫酸水素エステルペレットの製造１Ａ＞
このポリ水酸化フラーレン硫酸水素エステルの粉末７５ｍｇをとり、これとポリビニルアルコールの粉末２５ｍｇとを混合し、ジメチルホルムアミド０．５ｍｌを加えてよく攪拌した。この混合物を直径１５ｍｍの円形の型に流し込み、減圧下において溶媒を蒸発させた。その後、プレスを行い、直系１５ｍｍのペレットを得た。このペレットは厚みが約３００ミクロンであった。これを例５のペレットとする。
【０１３８】
＜ポリ水酸化フラーレン硫酸水素エステル（部分エステル化）の合成２Ａ＞
Ｃ７０を約１５％含むＣ６０／Ｃ７０フラーレン混合物２ｇを発煙硫酸３０ｍｌ中に投じ、窒素の雰囲気中にて、５７℃に保ちながら３日間攪拌した。得られた反応物を、氷浴内で冷やしたジエチルエーテル中に少しずつ投下した。但し、このジエチルエーテルは脱水処理を行っていないものを用いた。得られた沈殿物を遠心分離で分別し、さらにジエチルエーテルで３回、及びジエチルエーテルとアセトニトリルの２：１混合液で２回洗浄した後、４０℃にて減圧下で乾燥させた。このようにして得られた粉末のＦＴ−ＩＲ測定を行ったところ、前記文献に示されている、部分的に水酸基とＯＳＯ３Ｈ基を含むフラーレン誘導体のＩＲスペクトルとほぼ一致し、この粉末が目的物質であると確認できた。
【０１３９】
＜ポリ水酸化フラーレン硫酸水素エステルペレットの製造２Ａ＞
この、一部が硫酸水素エステル化されたポリ水酸化フラーレンの粉末７５ｍｇをとり、これとポリビニルアルコールの粉末２５ｍｇとを混合し、ジメチルホルムアミド０．５ｍｌを加えてよく攪拌した。この混合物を直径１５ｍｍの円形の型に流し込み、減圧下において溶媒を蒸発させた。その後、プレスを行い、直径１５ｍｍのペレットを得た。このペレットは厚みが約３００ミクロンであった。これを例６のペレットとする。
【０１４０】
＜フラーレンペレットの製造＞
比較のため、前記各例で合成原料として用いたフラーレンの粉末７５ｍｇをとり、これとポリビニルアルコールの粉末２５ｍｇとを混合し、ジメチルホルムアミド０．５ｍｌを加えてよく攪拌した。この混合物を直径１５ｍｍの円形の型に流し込み、減圧下において溶媒を蒸発させた。その後、プレスを行い、直径１５ｍｍのペレットを得た。このペレットは厚みが約３００ミクロンであった。これを比較例２のペレットとする。
【０１４１】
＜各例及び比較例のペレット中のプロトン伝導率測定＞
例４〜６、及び比較例２のペレットの伝導率を測定するために、まず、ペレットと等しい直径１５ｍｍのアルミニウム板でそれぞれのペレットの両側を挟み、これに７ＭＨｚから０．０１Ｈｚまでの交流電圧（振幅０．１Ｖ）を印加し、各周波数における複素インピーダンスを測定した。測定は、乾燥雰囲気で行った。
【０１４２】
インピーダンス測定に関し、上記ペレットからなるプロトン伝導体のプロトン伝導部１は、電気的には、図９Ａに示すような等価回路を構成しており、抵抗４で表されるプロトン伝導部１も含めて第１極２と第２極３との間に容量６を形成している。なお、容量６はプロトンが移動するときの遅延効果（高周波のときの位相遅れ）を表し、抵抗４はプロトンの動き易さのパラメータを表す。ここで、測定インピーダンスＺは、Ｚ＝Ｒｅ（Ｚ）＋ｉ・Ｉｍ（Ｚ）で表され、上記等価回路で示されるプロトン伝導部の周波数依存性を調べた。なお、図９Ｂはプロトン解離性のない通常のフラーレン分子を用いた場合（後述の比較例）の等価回路である。
【０１４３】
図１２に、例４及び比較例２におけるペレットについてのインピーダンス測定結果を示す。
【０１４４】
これによれば、比較例２においては、図１２中Ｄで示すように、複素インピーダンスの周波数特性はおおよそキャパシター単独の挙動と同様であり、フラーレン自体の凝集体については荷電粒子（電子、イオンなど）の伝導挙動は一切観測されなかった。それに比べて例４の場合は、図１２中Ｃで示すように、高周波数部分に偏平ではあるが、非常にきれいな単一の半円状円弧を見ることができる。これは、ペレット内部においてなんらかの荷電粒子の伝導挙動が存在していることを示している。さらに、低周波数領域においては、インピーダンスの虚数部分の急激な上昇が観測される。これは、徐々に直流電圧に近づくにつれてアルミ電極との間で荷電粒子のブロッキングが生じていることを示しており、当然、アルミ電極側における荷電粒子は電子であるから、ペレット内部の荷電粒子は電子やホールではなく、それ以外の荷電粒子、すなわちイオンであることがわかる。用いたフラレノールの構成から、この荷電粒子はプロトン以外には考えられない。
【０１４５】
高周波数側に見られる円弧のＸ軸切片から、この荷電粒子の伝導率を求めることができ、例４のペレットにおいては、おおよそ１×１０−６Ｓ／ｃｍと計算される。更に、例５及び例６、加えて例４、例５及び例６のペレットについても同様の測定を行ったところ、例４の場合と全体の形状については同様なインピーダンスの周波数特性となった。但し、円弧部分のＸ切片から求められる伝導率は表２に示すようにそれぞれ異なる値となった。
【０１４６】
【表２】
0004670219.tif 000003
【０１４７】
このように、水酸基がＯＳＯ３Ｈ基に置き換わるとペレット中の伝導率は大きくなる傾向を示している。これは、水酸基よりもＯＳＯ３Ｈ基の方が水素の電離が起こり易いことによるものである。そして、水酸基、ＯＳＯ３Ｈ基のどちらの場合も、又は双方が混在する場合においても、この種のフラーレン誘導体の凝集体は乾燥雰囲気中において、室温でプロトン伝導が可能であることを見出すことができた。
【０１４８】
次に、例４のペレットを用い、上記の複素インピーダンス測定を１６０℃から−４０℃までの温度範囲で行い、その時の高周波側の円弧から求めた伝導率の温度依存性を調べた。結果をアレニウス型のプロットとして示したのが図１３である。これによると、１６０℃から−４０℃において非常に直線的に変化していることがわかる。つまり、この温度範囲において単一のイオン伝導機構が進行可能であることがわかる。つまり、この温度範囲において単一のイオン伝導機構が進行可能であることを示している。すなわち、本発明のプロトン伝導体は、室温を含む広い温度範囲、特に１６０℃といった高温や−４０℃といった低温においても伝導が可能である。
【０１４９】
＜燃料電池の作製とその性能評価＞
更に、上記した例５に用いたポリ水酸化フラーレン硫酸水素エステルとバインダー（ポリビニルアルコール）との混合物によって、プロトン伝導部を形成した。この際、ポリ水酸化フラーレン硫酸水素エステル（以下、ＦＬと称する。）とポリビニルアルコール（以下、ＰＶＡと称する。）との配合比：｛ＰＶＡ／（ＦＬ＋ＰＶＡ）｝（単位：ｗｔ％、以下、単に％とする）を変え、それぞれに対応した図８に示した如き構造の燃料電池を作製し、負極側に水素を、正極側に酸素を供給し、定電流モードで作動させてその出力特性を測定した。
【０１５０】
その結果、図１４に示すように、プロトン伝導部のＰＶＡ含有量に応じた出力特性（但し、出力ピーク電圧＝４００ｍＶ）が得られた。
【０１５１】
すなわち、ＰＶＡ含有量が２０％において変曲点を示し、これを境に２０％以下となると出力が急激に低下し、２０％を超えると、高出力が得られることが明らかである。この結果から、ＰＶＡ含有量は２０％を超える値とすべきである。
【０１５２】
更に２５％において変曲点が現われるので、ＰＶＡ含有量の下限は２５％とするのが望ましい。また、３３％をピークに出力が低下し始め、３７％において変曲点が現われるが、４０％を超えると出力自体がかなり低下し易くなるため、ＰＶＡ含有量の上限は４０％とするのがよく、更に３７％とするのがより望ましい。
【０１５３】
したがって、図１４からＰＶＡ含有量は２０％を超える値とすべきであり、好ましくは２５％であり、また上限は４０％が好ましく、更に好ましくは３７％、更には３５％である。このようなＰＶＡ配合比が有利であることは後述する図１５又は図１６に示す、出力の電圧又は電流密度依存性のデータからも明らかである。
【０１５４】
図１５及び図１６は、上記測定のために作製した燃料電池において、ＰＶＡ含有量が最低（１２．５％）、最大（５０％）、ピーク値を示す３３％及び変曲点を示す２５％における、出力のＦＬ及びＰＶＡに対する依存性を示し、図２は出力と電圧の特性、図３は電圧と電流密度の特性を示すグラフである。
【０１５５】
すなわち、図１５の出力と電圧の特性においては、いずれも４００ｍＶ時に出力がピークを示し、特にＰＶＡ含有量が２５％及び３３％の場合に、４００ｍＶを境としてこの前後の電圧時に、出力の上昇と降下の度合がシャープな対称を示すと共に、９００ｍＶまで出力の性能が維持されており、この特性は図１６に示す電圧と電流密度の特性においても同様であり、本発明における、フラーレン誘導体と２０ｗｔ％を超える含有量のポリビニルアルコールを含有しているプロトン伝導体を用いることによって、優れた燃料電池を実現できることが証明できる。
【０１５６】
＜実施例１＞
硫酸水素エステル化フラレノールを、重量比で、１：２の配合比で、テトラヒドロフラン中に分散させて、分散液を調製した。
【０１５７】
得られた分散液を、カーボン電極上に、マスクとスキージを用いて、塗布し、乾燥させて、溶剤であるテトラヒドロフランを揮発させ、カーボン電極上に、厚さ１０μｍの硫酸水素エステル化フラレノールの層を形成した。
【０１５８】
次いで、硫酸水素エステル化フラレノールとポリビニルアルコールを、２：１の重量比で、混合させ、硫酸水素エステル化フラレノールとポリビニルアルコールの総重量の５倍の重量の水に分散乃至溶解させて、調製したスラリーを、マスクとスキージを用いて、硫酸水素エステル化フラレノールの層上に塗布し、水を蒸発させて、厚さ１２μｍの硫酸水素エステル化フラレノールとポリビニルアルコールを含むプロトン伝導体膜を形成した。
【０１５９】
こうして得られたカーボン電極、硫酸水素エステル化フラレノールの層及びプロトン伝導体膜よりなる積層体に、直接、ヒーターを圧着し、加熱温度と加熱時間を変えて、プロトン伝導体膜に加熱処理を施した。
【０１６０】
ここに、加熱温度としては、１２０℃、１５０℃、１６０℃、１８０℃及び２００℃を選択した。
【０１６１】
こうして、加熱処理を施した積層体を、それぞれ、水中に浸し、１分間にわたって、放置して、耐水性試験をおこない、プロトン伝導体膜の水中への溶出状態を、目視によって観察した。
【０１６２】
試験結果は、図１７に示されている。図１７において、×印は、プロトン伝導体膜のほとんどが溶出したと認められたことを意味し、△印は、プロトン伝導体膜のほぼ半分が溶出したと認められたことを意味しており、●印は、プロトン伝導体膜の９０％以上が、溶出することなく、残ったことを意味している。
【０１６３】
図１７から、２００℃、１８０℃あるいは１６０℃で、プロトン伝導体膜に、加熱処理を施した場合には、１０秒以下の処理時間で、プロトン伝導体膜の耐水性が大幅に向上したのに対し、１５０℃で、プロトン伝導体膜に、加熱処理を施した場合は、２０秒以上にわたって、加熱処理を施さないと、プロトン伝導体膜の耐水性を、所望のように、向上させることができないことが判明した。
【０１６４】
また、２００℃を越える温度で、プロトン伝導体膜に、加熱処理を施した場合には、ポリビニルアルコールに変質が認められた。
【０１６５】
したがって、図１７から、１５０℃乃至２００℃の加熱温度で、プロトン伝導体膜に、加熱処理を施すことが必要であり、１６０℃乃至２００℃の温度で、プロトン伝導体膜に、加熱処理を施すと、好ましいことが判明した。
【０１６６】
＜実施例２＞
硫酸水素エステル化フラレノールとポリカーボネートを、２：１の重量比で、混合させ、硫酸水素エステル化フラレノールとポリビニルアルコールの総重量の５倍の重量のジクロロメタンに分散乃至溶解させて、調製したスラリーを、マスクとスキージを用いて、硫酸水素エステル化フラレノールの層上に塗布し、水を蒸発させて、厚さ１２μｍの硫酸水素エステル化フラレノールとポリカーボネートを含むプロトン伝導体膜を形成した。
【０１６７】
こうして形成されたプロトン伝導体膜の一方の面に、硫酸水素エステル化フラレノールとポリビニルアルコールを、２：１の重量比で、混合させた混合物を、硫酸水素エステル化フラレノールとポリビニルアルコールの総重量の５倍の重量の水に分散乃至溶解させた混合液を、グラビア印刷法によって、塗布し、乾燥して、水を蒸発させ、厚さ１μｍの硫酸水素エステル化フラレノールとポリビニルアルコールとの混合物層を形成した。
【０１６８】
こうして得られたプロトン伝導体膜の積層体に、直接、ヒーターを圧着し、１８０℃で、１０秒間にわたって、加熱処理を施した。
【０１６９】
次いで、プロトン伝導体膜の積層体に、硫酸水素エステル化フラレノールとポリビニルアルコールとの混合物層が形成されていない側から、０．０３ＭＰａの圧力の水素ガスを供給し、硫酸水素エステル化フラレノールとポリビニルアルコールとの混合物層が形成されている側の水素ガス濃度の時間的な変化を測定した。
【０１７０】
測定結果は、図１８に示されている。
【０１７１】
＜比較例＞
実施例２と同様にして、形成されたプロトン伝導体膜の積層体一方の側から、０．０３ＭＰａの圧力の水素ガスを供給し、他方の側における水素ガス濃度の時間的な変化を測定した。
【０１７２】
測定結果は、図１８に示されている。
【０１７３】
図１８から、プロトン伝導体膜の一方の面に、硫酸水素エステル化フラレノールとポリビニルアルコールとの混合物層が形成されている実施例２にかかるプロトン伝導体膜は、硫酸水素エステル化フラレノールとポリビニルアルコールとの混合物層が形成されていない比較例にかかるプロトン伝導体膜に比して、優れた水素ガス遮断能力を有していることが判明した。
【０１７４】
硫酸水素エステル化フラレノールとポリビニルアルコールとの混合物層が形成されている側から、実施例２にかかるプロトン伝導体膜に、０．０３ＭＰａの圧力の水素ガスを供給し、硫酸水素エステル化フラレノールとポリビニルアルコールとの混合物層が形成されていない側の水素ガス濃度の時間的な変化を測定したところ、有意差は認められなかった。
【０１７５】
本発明は、以上の実施態様及び実施例に限定されることなく、特許請求の範囲に記載された発明の範囲内で種々の変更が可能であり、それらも本発明の範囲内に包含されるものであることはいうまでもない。
【０１７６】
以上に明らかなように、本発明のプロトン伝導体は、硫酸水素エステル化フラレノールと、２５重量％のポリビニルアルコールを含有し、硫酸水素エステル化フラレノールは、Ｃ６０（ＯＳＯ３Ｈ）１２であり、厚み３００μｍの薄膜に形成されているので、室温を挟む広い温度範囲で乾燥状態でも高いプロトン伝導性を発揮することができると共に、ポリビニルアルコールの含有によって成膜性が付与されているため、強度が高められ、ガス透過を防ぎ、プロトン伝導性の良好な薄膜として用いることができる。
【０１７７】
また、このプロトン伝導体を電気化学デバイスに用いることにより、雰囲気の制約を受けないので、システムの小型化、簡易化を実現することができる。
【０１７８】
また、本発明によれば、水素ガスの遮断能力が高く、燃料電池の出力低下を招くおそれのない燃料電池のプロトン伝導体膜及び高出力を実現可能な燃料電池を提供することが可能になる。
【０１７９】
このプロトン伝導体を電気化学デバイスに用いることにより、雰囲気の制約を受けないので、システムの小型化、簡易化を実現することができる。
【０１８０】
さらに、本発明によれば、電極反応によって、水が生成されても溶出することがなく、しかも、水素ガス遮断能力に優れたプロトン伝導体膜及びその製造方法ならびに電極反応によって、水が生成されても溶出することがなく、しかも、水素ガス遮断能力に優れたプロトン伝導体膜を備えた高出力の燃料電池及びその製造方法を提供することが可能になる。
【図面の簡単な説明】
【図１】  図１Ａ及び図１Ｂは、本発明に用いるフラーレン分子の構造図である。
【図２】  図２Ａ及び図２Ｂは、本発明に用いるフラーレン誘導体の一例であるポリ水酸化フラーレンの構造図である。
【図３】  図３Ａ、図３Ｂ及び図３Ｃは、本発明に用いる本発明に用いるフラーレン誘導体の他の例を示す模式図である。
【図４】  図４は、本発明に係るプロトン伝導体の一例を示す模式図である。
【図５】  図５は、本発明の一実施の形態を示す燃料電池の構成を示す図である。
【図６】  図６は、本発明の他の実施の形態を示す水素−空気電池の構成図である。
【図７】  図７は、本発明の他の実施の形態を示す電気化学デバイスの概略構成図である。
【図８】  図８は、本発明の更に他の実施の形態を示す電気化学デバイスの概略構成図である。
【図９】  図９Ａ及び図９Ｂは、本発明に係る燃料電池の等価回路を示す回路図である。
【図１０】  図１０は、本発明に係る燃料電池に用いたペレットの複素インピーダンスの測定結果を示す図である。
【図１１】  図１１は、本発明に係る燃料電池に用いたペレットのプロトン伝導率の温度依存性を示す図である。
【図１２】  図１２は、本発明に係る燃料電池の他の例に用いたペレットの複素インピーダンスの測定結果を示す図である。
【図１３】  図１３は、図１２に示すペレットのプロトン伝導率の温度依存性を示す図である。
【図１４】  図１４は、本発明に係るプロトン伝導体におけるポリビニルアルコール含有量の割合を変えたときの燃料電池の出力特性を示すグラフである。
【図１５】  図１５は、本発明に係る燃料電池の出力のフラレノール及びポリビニルアルコールに対する依存性を示し、出力と電圧の特性を示すグラフである。
【図１６】  図１６は、本発明に係る燃料電池の出力のフラレノール及びポリビニルアルコールに対する依存性を示し、電圧と電流密度を示すグラフである。
【図１７】  図１７は、本発明の実施例１における耐水性試験の試験結果を示すグラフである。
【図１８】  図１８は、本発明の実施例２及び比較例における水素ガス濃度の時間的な変化を示すグラフである。
【符号の説明】
１  プロトン伝導部、２  第１極、３  第２極、８、９  端子、１２  導入口、１３  排出口、１４  燃料、１５  流路、１６  導入口、１７  流路、１８  排気口、１９  酸素
【図１Ａ】
0004670219.tif 000004
【図１Ｂ】
0004670219.tif 000005
【図２Ａ】
0004670219.tif 000006
【図２Ｂ】
0004670219.tif 000007
【図３Ａ】
0004670219.tif 000008
【図３Ｂ】
0004670219.tif 000009
【図３Ｃ】
0004670219.tif 000010
【図４】
0004670219.tif 000011
【図５】
0004670219.tif 000012
【図６】
0004670219.tif 000013
【図７】
0004670219.tif 000014
【図８】
0004670219.tif 000015
【図９Ａ】
0004670219.tif 000016
【図９Ｂ】
0004670219.tif 000017
【図１０】
0004670219.tif 000018
【図１１】
0004670219.tif 000019
【図１２】
0004670219.tif 000020
【図１３】
0004670219.tif 000021
【図１４】
0004670219.tif 000022
【図１５】
0004670219.tif 000023
【図１６】
0004670219.tif 000024
【図１７】
0004670219.tif 000025
【図１８】
0004670219.tif 000026